(57)【特許請求の範囲】
【請求項１】
液透過性の表面シート、液不透過性の裏面シート及び両シート間に介在された液保持性の吸収体を有する吸収性物品において、前記表面シートは繊維材料からなり且つ吸湿性を有しており、前記吸収体は、高吸収性ポリマーを含み且つ該高吸収性ポリマーが内部に存し実質的に外面に露出していない吸収体からなり、該吸収体の液固定化率が８５％以上であり、
前記表面シートが、セルロース系繊維を主体として構成されており、かつ多数の開孔を有しており、
前記表面シートと前記吸収体の間に、親水性及び液透過性を有する不織布シートが、前記吸収体の上面を覆うように介在配置されており、
前記不織布シートは、前記表面シートに接する側が３〜４デニールの繊維で構成され、前記吸収体に接する側が１〜２デニールの繊維で構成され、かつ厚みが０．３〜１ｍｍであり、
排泄部と接する部位を含む領域において、前記表面シート、前記不織布シート及び前記吸収体が部分的に一体化されている吸収性物品。
【請求項２】
前記裏面シートが透湿性を有している請求項１記載の吸収性物品。
【請求項３】
前記吸収体が、繊維ウエブ及び該繊維ウエブを構成する繊維によって形成される空間に分散配置された高吸収性ポリマーを含み、該高吸収性ポリマーが該繊維ウエブを構成する繊維に接着している請求項１又は２記載の吸収性物品。
【発明の詳細な説明】
【０００１】
【発明の属する技術分野】
本発明は、装着中の蒸れやかぶれが防止され、快適な装着感が得られる吸収性物品に関する。
【０００２】
【従来の技術及び発明が解決しようとする課題】
生理用ナプキンや使い捨ておむつなどの吸収性物品の装着中に、着装内が高湿になることを抑制し蒸れやかぶれを防止するための手段として、吸収性物品に透湿性や吸湿性を付与することが知られている。
【０００３】
例えば、液不透過性の裏面シートに透湿性を付与した吸収性物品や、特開平８−２４２８９号公報に記載されているように液透過性の表面シートに吸湿性素材を用い、該表面シートに吸湿性を付与した吸収性物品がある。
【０００４】
しかし、裏面シートに透湿性を付与する場合には、透湿性と耐水性とが二律背反の関係にあり、該シートの透湿性を高めようとすると耐水性が低下することから、裏面シートの透湿性を高めるのには限界がある。
【０００５】
一方、表面シートに吸湿性素材を用い、該表面シートに吸湿性を付与する場合には、該吸湿性素材が吸湿性であるが故に、排泄された液が表面シートに留まり易く液残りが発生し易い。また液が該表面シートを透過して吸収体に吸収されたとしても逆戻りし易い。その結果、吸収性物品の装着中に表面シートが肌にべたつき易くなり、逆にかぶれや不快な装着感の原因となる。つまり、吸湿性の向上とべたつきの防止とは二律背反の関係にあり、両者を共に満足させるのは困難である。
【０００６】
従って、本発明は、装着中の蒸れやかぶれが防止され、快適な装着感が得られる吸収性物品を提供することを目的とする。
【０００７】
【課題を解決するための手段】
本発明は、液透過性の表面シート、液不透過性の裏面シート及び両シート間に介在された液保持性の吸収体を有する吸収性物品において、前記表面シートは繊維材料からなり且つ吸湿性を有しており、前記吸収体は、高吸収性ポリマーを含み且つ該高吸収性ポリマーが内部に存し実質的に外面に露出していない吸収体からなり、該吸収体の液固定化率が８５％以上である吸収性物品を提供することにより前記目的を達成したものである。
【０００８】
【発明の実施の形態】
以下本発明を、その好ましい実施形態に基づき図面を参照しながら説明する。図１には、本発明の吸収性物品の一例としての生理用ナプキンを一部破断した斜視図が示されている。
【０００９】
図１に示すように、本実施形態のナプキン１は、着用者の下着に装着されて使用されるものである。ナプキン１は、実質的に縦長の形状をしており、液透過性の表面シート２、液不透過性の裏面シート３、及び両シート２，３間に介在された液保持性の吸収体４を有している。表面シート２は、吸収体４の左右両側縁から下面側に折り込まれて、吸収体４の下面における左右両側部を覆っている。そして、吸収体４の下面に折り込まれた表面シート２が、ホットメルト粘着剤等の所定の接合手段によって裏面シート３と接合されている。また、表面シート２及び裏面シート３は何れも吸収体４の前後端縁から外方に延出しており、延出した表面シート２と裏面シート３とが、ヒートシール等の所定の接合手段によって接合されている。裏面シート３の外面には、ナプキン１を着衣に固定するための粘着剤（図示せず）が塗布されている。粘着剤は、ナプキン１の幅方向へ延びるストライプ状に複数本塗布されている。
【００１０】
表面シート２と吸収体４との間には、親水性及び液透過性を有する不織布シート５が、吸収体４の上面、即ち表面シート対向面の全域を覆うように介在配置されている。
【００１１】
本実施形態のナプキン１においては、表面シート２として、繊維材料からなり且つ吸湿性を有しているものを用い、且つ吸収体４として高吸収性ポリマーを含む液固定化率８５％以上のシート状吸収体を用いている。斯かる表面シートと吸収体の組み合わせによって、装着中の蒸れやかぶれを防止すると共に表面シート２のべたつきを防止している。詳細には、表面シート２が吸湿性を有していることで、高湿となりやすい着装内の湿気が表面シート２に吸収され蒸れが防止される。また吸湿性を有する表面シートの欠点である液残りや吸収体からの液戻りを、液固定化率の高い吸収体を用いて表面シート２から言わば強制的に液を引き抜き且つ吸収体に内在する高吸収性ポリマーで液を固定化させることで防止して、表面シートが肌にべたつくことや装着感が不快になることを防止している。このように、本実施形態のナプキン１は、従来困難とされてきた吸湿性の向上とべたつきの防止とを共に両立させており、蒸れやべたつきに起因するかぶれの発生が防止され、また装着感が快適なものとなる。更に、表面シート２が繊維材料からなることで、該シート２は布様の風合いとなり、装着感が一層向上する。
【００１２】
着装内の蒸れや表面シート２のべたつきは、裏面シート３として透湿性を有するものを用いると、一層効果的に防止される。更に、液固定化率の高い吸収体４による表面シート２からの液の引き抜きは、本実施形態のように、表面シート２と吸収体４との間に親水性及び液透過性を有する不織布シート５を介在配置させることで一層促進される。その結果、表面シート２のべたつきが一層効果的に防止される。不織布シート５を介在配置させることで表面シート２からの液の引き抜きが一層促進される理由は、不織布シート５が表面シート２から吸収体４への液の移動の橋渡し的な作用をして、表面シート２と吸収体４との間に液の移動を妨げる空間が形成されずらくなり、あたかも表面シート２と吸収体４とが密接しているかのような状態が実現されることによるものと考えられる。
【００１３】
表面シート２としては前述の通り繊維材料からなり且つ吸湿性を有するものが用いられる。該繊維材料としては吸湿性を有するものを用いることが、表面シート２全体の吸湿性の確保の点から好適に用いられる。その具体例としてはコットンやレーヨンなどのセルロース系繊維、親水化アクリル系繊維やポバール繊維などの吸水性繊維が挙げられる。特に肌への感触が良好な点及び吸湿性が高い点からコットンを用いることが好ましい。これらの繊維は、２０℃、６５％ＲＨ環境下で１日放置した後の水分率（吸水率）が４％以上の吸湿性を示すことが好ましい。表面シート２自体についても同様である。また、繊維材料として吸湿性を有する繊維と吸湿性を有しない繊維とを混合して用いることもできる。吸湿性を有しない繊維としては、通常、衛生物品の表面シートとして用いられるポリエチレン、ポリプロピレン等のポリオレフィン系繊維、ポリエチレンテレフタレート等のポリエステル系繊維、ポリアミド系繊維、及びこれらの複合繊維が挙げられる。吸湿性を有する繊維と吸湿性を有しない繊維とを混合して用いる場合、表面シート２は、着用者の肌と接する側に、吸湿性を有する繊維を相対的に多く含んでいることが好ましく、その場合の吸湿性を有する繊維の比率は、表面シート２全体の１〜１０重量％であることが好ましい。吸湿性を有する繊維の比率を、５０〜１００重量％、特に８０〜１００重量％とすると、表面シート２の吸湿能力が一層高まり、ナプキン１を長時間着用しても快適感が維持されるので好ましい。
【００１４】
表面シート２は、前述の繊維材料を素材とする繊維構造体からなる。該繊維構造体としては、各種不織布、織布、編物などが挙げられ、風合いと経済性とのバランスの点から不織布が好適に用いられる。
【００１５】
表面シート２として不織布が用いられる場合、該不織布としては各種製造方法、例えばスパンレース法、ニードルパンチ法、エアスルー法で製造されたものを特に制限無く用いることが出来る。特に、得られる不織布の風合いが良好となる点から、繊維材料を水流交絡させて得られるスパンレース不織布を用いることが好ましい。
【００１６】
表面シート２は、その坪量が１０〜８０ｇ／ｍ2、特に１０〜５０ｇ／ｍ2であることが、排泄された液をスムーズに吸収体４に移行させることができ、また柔らかな肌触り感を維持できる点から好ましい。同様の理由から、表面シート２は多数の開孔（図示せず）を有していることが好ましい。また開孔を有することで肌との接触面積が低減し、さらっとした感触が得られるという利点もある。これらの効果を発現させるための開孔の大きさは０．５〜５ｍｍ程度であることが好ましい。また開孔率（表面シート２の面積に対する開孔の面積の総和）は、表面シート２の強度を確保する観点から５０％以下とすることが好ましい。表面シート２の強度を確保することは、その構成材料としてコットンを用いる場合に特に効果的である。これに加えて排泄物の逆戻りを抑え且つ通液性を高つつ、肌との接触面積を減らす観点から、開孔率は３〜４０％とすることが好ましい。表面シート２に開孔を形成する方法に特に制限はない。例えば表面シート２がコットンから構成されている場合には、スパンレース法によるシート製造時に用いられるメッシュベルトの網目の大きさを調整することで、所望の開孔径及び開孔率を有する表面シートを得ることができる。
【００１７】
開孔径及び開孔率は次の方法で測定される。光源〔サンライト  SL-230K2；ＬＰＬ（株）社製〕、スタンド〔コピースタンドCS-5；ＬＰＬ（株）社製〕、レンズ〔24mm/F2.8Dニッコールレンズ〕、ＣＣＤカメラ〔（HV-37；日立電子（株）社製）Ｆマウントによるレンズとの接続〕及びビデオボード〔スペクトラ3200；カノープス（株）社製〕を用いて、表面シート２の裏面側画像を取り込む。取り込まれた画像をＮＥＸＵＳ社製の画像解析ソフト（ver.3.08）によって開孔の部分を二値化処理する。二値化処理された画像から円相当径を求めこれを開孔径とする。また二値化処理された部分の面積を全画像の面積で除すことで開孔率（％）を求める。開孔径の測定が困難な場合は、画面上で開孔の部分を塗りつぶす等の補助的な処理を行う。
【００１８】
吸収体４としては前述の通り液固定化率８５％以上のシート状吸収体が用いられる。吸収体４の液固定化率は次の方法で測定される。測定は２０℃、６５％ＲＨの恒温恒湿の部屋で行う。吸収体を水平に置き、その上に直径１０ｍｍの注入口のついたアクリル板をのせ、更にアクリル板上に重りを載せて、吸収体の面積に対して５ｇ／ｃｍ2の荷重が加わるようにする。このアクリル板は、後述する液戻り量の測定に用いられるものと同様のものである。次いで１０ｍｌのビーカーに入れられた生理食塩水〔大塚製薬（株）〕１０ｇを、アクリル板の注入口へ約２秒で注入する。生理食塩水が完全に吸収されてから、アクリル板及び重りを載せたまま５分間放置する。その後、吸収体が折れ曲がることなく入る寸法の、ナイロンメッシュ（２５０メッシュ）からなる袋の中に吸収体を入れる。袋に入れられた吸収体を遠心分離機〔国産遠心器（株）製、Ｈ−１３０Ｃ（商品名）〕にセットする。袋に入れられた吸収体を２０００回転／分（８９５Ｇの遠心加速度）で１０分間遠心脱水する。その後の吸収体の重量を測定し、以下に示す式から吸収体の液保持固定化率を求める。
液保持固定化率（％）＝〔（Ｃ−Ａ）／（Ｂ−Ａ）〕×１００
Ａ＝吸収体の初期重量（ｇ）
Ｂ＝生理食塩水を１０ｇ注入した後の吸収体の重量（ｇ）
Ｃ＝遠心分離後の吸収体の重量（ｇ）
【００１９】
吸収体４の液固定化率を前記の値以上とするには、例えば高吸収性ポリマーを多量に含有する吸収体を用いればよい。しかし、単に高吸収性ポリマーの量を増やすと、ナプキン１の装着中に高吸収性ポリマーが多量に脱落したり、また液の吸収膨潤に起因するゲルブロッキングが発生して所期の吸収性能が得られない。そこで本実施形態においては、高吸収性ポリマーを、その脱落やゲルブロッキングの発生を防止し得る状態で吸収体４中に含有させている。詳細には、吸収体４としてシート状吸収体を用い、高吸収性ポリマーを該シート状吸収体の内部に分散配置し、外面に実質的に露出させないことで、多量の高吸収性ポリマーをその脱落やゲルブロッキングを発生させずに吸収体４に含有させている。
【００２０】
図２には、本実施形態のナプキン１に好適に用いられる吸収体４の一例の構造が模式的に示されている。吸収体４は、繊維ウエブ７と、該繊維ウエブ７を構成する繊維によって形成される空間に分散配置された高吸収性ポリマー６の粒子を含む。高吸収性ポリマー６の粒子は、繊維ウエブ７の内部に埋設されており、外面には実質的に露出していない。吸収体４は繊維ウエブ７からなる一枚のシートを構成している。この構造は、二枚の紙の間に高吸収性ポリマーの粒子が挟み込まれた構造のシートとは全く異なるものである。繊維ウエブとは、繊維の機械的絡み合い、繊維同士の接着や融着等により形成されたシート状物を意味し、その例としては紙、不織布、それらの複合体等が挙げられる。
【００２１】
高吸収性ポリマー６の粒子は、繊維ウエブ７の内部において三次元的に分散されており、また繊維ウエブ７を構成する繊維に接着固定化されている。この接着は、高吸収性ポリマー６の粒子が水を吸収することで発現する粘着性によって行われることが、高吸収性ポリマー６の粒子の確実な保持の点から好ましい。
【００２２】
吸収体４が斯かる構成をしていることで、多量の高吸収性ポリマーを含有させても、その脱落やゲルブロッキングの発生が効果的に防止され、且つ前述の値以上の液固定化率を達成することができる。
【００２３】
高吸収性ポリマーとしては、自重の２０倍以上の液体を吸収・保持でき且つゲル化し得るものが好ましい。その例としては、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。高吸収性ポリマーの粒径は２〜８００μｍ、特に５０〜６００μｍであることが好ましい。
【００２４】
繊維ウエブ７を構成する繊維としては、例えば木材パルプや綿等の天然セルロース、レーヨン等の再生セルロース等のセルロース系繊維を用いることができる。また、熱可塑性繊維のフィラメントやステープルファイバー等を用いることもできる。コストの点からは、木材パルプを用いることが好ましく、特に針葉樹クラフトパルプが好ましく用いられる。特に、液の通過および拡散を高め得ることから、繊維ウエブは、繊維形状が、捻れ構造、クリンプ構造、屈曲及び／又は分岐構造等の立体構造をとるか、又は繊維断面が極太（例えば繊維粗度が０．３ｍｇ／ｍ以上）である嵩高性の繊維、とりわけ嵩高性のセルロース繊維を主体として形成されていることが好ましい。
【００２５】
嵩高性の繊維として好ましいものとしては、繊維粗度が０．３ｍｇ／ｍ以上、特に０．３〜２ｍｇ／ｍであるセルロース繊維や、繊維粗度が０．３ｍｇ／ｍ以上であることに加えて繊維断面の真円度が０．５〜１であるセルロース繊維が挙げられる。更に、セルロース繊維の分子内及び分子間を架橋して得られる架橋セルロース繊維も嵩高性の繊維として好ましいものである。
【００２６】
繊維ウエブ７の坪量は１０〜２００ｇ／ｍ2、特に１５〜１００ｇ／ｍ2であることが好ましい。高吸収性ポリマーの坪量は５〜５００ｇ／ｍ2、特に２０〜１００ｇ／ｍ2であることが、前述の値以上の液固定化率を達成し得る点から好ましい。吸収体４全体の坪量は、シートの湿潤時強度、吸収性、経済性のバランスの点から、５０〜５００ｇ／ｍ2、特に６０〜３００ｇ／ｍ2であることが好ましい。吸収体４の厚みは０．３〜１．５ｍｍ、特に０．５〜１．２ｍｍであることが好ましい。
【００２７】
本実施形態に用いられるシート状吸収体４は、例えば本出願人の先の出願に係る特開平８−２２９０７０号公報の第１１図に記載の装置を用いて製造することができる。
【００２８】
裏面シート３は防漏性のものであり、熱可塑性樹脂のフィルムから一般に構成される。裏面シート３は前述した通り透湿性を有するものであることが、着装内の蒸れや表面シート２のべたつきを一層防止する点から好ましい。裏面シート３が透湿性を有する場合、その透湿度（ＪＩＳ  Ｚ  ０２０８）は、０．５〜４．０ｇ／（１００ｃｍ2 ・ｈｒ）、特に０．５〜２．５ｇ／（１００ｃｍ2 ・ｈｒ）であることが、着装内の適度な湿度調節による快適な装着感の達成、及びピンホールの発生に起因する液の漏れ防止の点から好ましい。透湿性を有する裏面シート３の好適な具体例としては、本出願人の先の出願に係る特開平８−３３６７７号公報及び特開平８−２６９２２０号公報に記載されているものが挙げられる。
【００２９】
不織布シート５は親水性及び液透過性を有している。前述の通り不織布シート５は、表面シート２と吸収体４との間に介在して、両者間での液移動を妨げる空間が形成されないようにすると共に、表面シート２において液が滲み拡がる前に、液を素早く引き込み吸収体４へと通過させる役割を担う。
【００３０】
具体的には、不織布シート５は、少なくとも表面シート２と接する面において、繊維の太さが１〜４デニールの範囲であることが、良好な毛管力を引き出す点で好ましい。また、不織布シート５の厚み方向に繊維密度勾配を設けて毛管力を一層発現させることもできる。例えば、表面シート２に接する側を３〜４デニールの繊維で構成し、吸収体４に接する側を１〜２デニールの繊維で構成することができる。不織布シート５の厚みは、上述の毛管力及び液通過速度を考慮して０．２〜２ｍｍ、特に０．３〜１ｍｍであることが、不織布シート５の内部に液を保持させず、液透過層としての機能を完全に発現させる点で好ましい。但し、不織布シート５の厚みが前記範囲よりも大きい場合、例えば２ｍｍ以上であっても、より嵩高い繊維（例えば４デニール）と、より細かい繊維（例えば１〜２デニール）との組み合わせで大きな繊維密度勾配を発現させ、液の透過性を高くすることも可能である。尤も、繊維の使用量が少なく経済的に有利な点から、より厚みの薄い不織布シート５を用いることが好ましい。
【００３１】
また、表面シート２、不織布シート５及び吸収体４を、排泄部と接する部位を含む領域において、公知の手段によって部分的に一体化することで、不織布シート５の使用量（厚み）を削減させながら、より効果的な液透過性能を引き出すことができる。
【００３２】
不織布シート５は、親水性繊維から構成されていることが、不織布シート５全体の親水性の確保の点から好ましい。親水性繊維とは、親水性材料から構成されている繊維、及び疎水性材料から構成されている繊維に親水化処理が施されているものの双方を包含する。親水性材料から構成されている繊維の例としては、コットンやレーヨンなどのセルロース系繊維、親水性アクリル系繊維やポバール繊維などの吸水性繊維が挙げられる。疎水性材料から構成されている繊維の例としては、ポリエチレンやポリプロピレンなどのポリオレフィン系繊維、ポリエチレンテレフタレートなどのポリエステル系繊維、ポリアミド系繊維、これらの材料からなる複合繊維などが挙げられる。また、親水性繊維と疎水性繊維との混合物から不織布シート５を構成してもよい。
【００３３】
不織布シート５は、親水性及び液透過性を有すれば、その製造方法に特に制限はない。不織布シート５の坪量は、５〜５０ｇ／ｍ2、特に５〜２５ｇ／ｍ2であることが、液の透過性及び経済性の点から好ましい。
【００３４】
本発明は前記実施形態に制限されない。例えば前記実施形態においては、不織布シート５は、吸収体４の上面全域を覆っていたが、少なくとも着用者の排泄部位に対応する部位に不織布シートが配されていれば、表面シート２から吸収体４の液の移動は円滑に行われる。
【００３５】
また前記実施形態においては、吸収体４としてシート状吸収体を用いたが、液の固定化率を前述した値以上と出来れば、その他の形態の吸収体を用いてもよい。更に、前記実施形態においては、高吸収性ポリマーは、水の吸収で発現する粘着性によって繊維に接着していたが、これ以外の接着手段で繊維に接着していてもよい。
【００３６】
本発明は、前述した生理用ナプキンに限られず、失禁パッド、パンティライナ、使い捨ておむつなどの他の吸収性物品にも同様に適用できる。
【００３７】
【実施例】
特に断らない限り、以下の例中、「％」及び「部」はそれぞれ「重量％」及び「重量部」を意味する。
【００３８】
〔実施例１〕
（１）表面シートの製造
コットン繊維〔ユニチカ（株）製、コットエース（商品名）Ｃ０３５Ｓ／ＡＳＫ−００７５〕を原料として用い、水流交絡法によってスパンレース不織布を得た。この不織布の坪量は３５ｇ／ｍ2であり、その全面に開孔（開孔径２ｍｍ、開孔率１２％）が形成されていた。この不織布を表面シートとして用いた。
（２）裏面シートの製造
密度０．９１ｇ／ｃｍ3 、メルトインデックス０．４ｇ／１０分、融点１６９℃の結晶性ポリプロピレン、及びフタル酸とステアリルアルコールとのエステル化物（酸価＝０．１、ＯＨ価＝０．２）を７０：３０の重量比となるように混合して二軸混練押出機に供給し溶融混練した。二軸混練押出機の吐出口に取り付けられたサーキュラーダイ（φ２００ｍｍ）から溶融樹脂をリング状に押し出してインフレーション成形し、シート折り幅６０ｃｍ、厚み４０μｍのシートを得た。このシートを成形方向に６０℃で１．６倍に延伸し、続いてアニーリングで１．５倍（延伸前の１．５倍）とした。得られたシートの厚みは３６μｍであった。このようにして得られた多孔性シートの坪量は３９ｇ／ｍ2であり、透湿度は１．８ｇ／（１００ｃｍ2 ・ｈｒ）であった。この多孔性シートを裏面シートとして用いた。
（３）吸収体の製造
繊維粗度が０．３２ｍｇ／ｍで、繊維断面の真円度が０．３０である嵩高性の架橋パルプ９５部、及び太さ１デニール、長さ３ｍｍのポリビニルアルコール繊維〔三昌（株）製のフィブリボンド（商品名）〕５部を水中に分散混合し、所定濃度の抄紙原料を得た。この抄紙原料を湿式抄紙機の抄紙部に供給し、乾燥坪量が２０ｇ／ｍ2になるように下層繊維ウエブを形成した。次いで、該下層繊維ウエブをサクションボックスにより脱水し、その水分率を６０％にした。次いで、脱水後の湿潤した繊維ウエブ上に、粒径３００μｍの高吸収性ポリマーを散布坪量６０ｇ／ｍ2でほぼ均一に散布した。高吸収性ポリマーの散布面上に、上層繊維ウエブとして、下層繊維ウエブと同様の配合組成を有する予め抄紙しておいた吸収紙（３０ｇ／ｍ2）を重ね合わせ、これらの重ね合わせ体をヤンキードライヤーに導入し、１３０℃にて乾燥、一体化することにより、繊維ウエブ中に高吸収性ポリマーが埋設された一枚のシート状吸収体を得た。このシートの坪量は１１０ｇ／ｍ2であった。
（４）不織布シートの製造
花王株式会社製の生理用ナプキンであるロリエスーパースリムガード（販売名：ロリエＰＷ−ｃ−１１４）において、表面シートとして用いられている不織布を取り出し、これを不織布シートとして用いた。この不織布は親水性であり、芯がポリエチレンテレフタレートで鞘がポリエチレンからなる芯鞘型複合繊維（２．２ｄｔｅｘ×５１ｍｍ）を原料として、ヒートロール製法により製造されたものであり、その坪量は１８ｇ／ｍ2、厚みは０．３ｍｍである。
（５）生理用ナプキンの製造
得られた表面シート、裏面シート、吸収体及び不織布シートを用いて、図１に示す生理用ナプキンを常法に従い製造した。
【００３９】
〔実施例２〕
実施例１における不織布シートを用いない以外は実施例１と同様にして生理用ナプキンを製造した。
【００４０】
〔比較例１〕
芯がポリエチレンテレフタレートで鞘がポリエチレンからなる芯鞘型複合繊維（２．２ｄｔｅｘ）を原料として、坪量２５ｇ／ｍ2のエアスルー不織布を製造した。次に、加熱された穿孔ピンを用いて、このエアスルー不織布に直径１．５ｍｍの開孔を多数形成した。開孔率は１０％であった。このようにして得られた開孔不織布を表面シートとして用いた。また吸収体として、坪量２００ｇ／ｍ2、厚み３ｍｍ、長さ１７０ｍｍ、幅７０ｍｍのパルプシートに、高吸水性ポリマーを坪量２０ｇ／ｍ2となるように均一に散布し、坪量１６ｇ／ｍ2の吸収紙でくるんだものを用いた。これら以外は実施例１と同様にして生理用ナプキンを得た。
【００４１】
〔比較例２〕
吸収体として、坪量２００ｇ／ｍ2、厚み３ｍｍ、長さ１７０ｍｍ、幅７０ｍｍのパルプシートに、高吸水性ポリマーを坪量２０ｇ／ｍ2となるように均一に散布し、坪量１６ｇ／ｍ2の吸収紙でくるんだものを用いる以外は実施例１と同様にして生理用ナプキンを得た。
【００４２】
〔性能評価〕
実施例及び比較例で得られた生理用ナプキンについて、前述の方法で吸収体の液固定化率を測定した。また以下の方法で液戻り量を測定すると共にべたつき防止性を評価した。その結果を以下の表１に示す。
【００４３】
〔液戻り量〕
図３に示すように、ナプキンＮをその表面シートを上に向けて水平におく。その上に直径１０ｍｍの注入口のついたアクリル板Ｐをのせ、更にアクリル板Ｐ上に重りＷを載せて、吸収体の面積に対して５ｇ／ｃｍ2の荷重が加わるようにする。次いで１０ｍｌのビーカーに入れられた疑似血液６ｇを、アクリル板Ｐの注入口へ約２秒で注入する。アクリル板Ｐ及び重りＷを載せたまま１０分間放置する。その後、幅７５ｍｍ長さ１９５ｍｍにカットした坪量３０g/ｍ2からなる吸収紙（針葉樹化学パルプ１００％）を１０枚、ナプキンＮの表面シート側に重ね、そのままナプキンＮを図４に示す可動式女性腰部モデルＭに装着させ、花王（株）製のロリエショーツ（図示せず）をはかせた。腰部モデルＭを１００歩／分の歩行速度で１０分間歩行運動させた。１０分間の歩行終了後、ナプキンＮと吸収紙１０枚を取り出し、吸収紙に吸収された血液量を求める。各ナプキンについて５枚ずつ測定し、その平均値を液戻り量とする。
【００４４】
液戻り量の測定に用いられる疑似血液は次の手順で調製される。
（ａ）２リットルビーカーにイオン交換水１５００ｇを量りとりスターラーで撹拌しながら、カルボキシメチルセルロースナトリウム５．３ｇを入れ、これが完全に溶解するまで撹拌を続ける。
（ｂ）１リットルビーカーにイオン交換水５５６ｇを量りとり塩化ナトリウム２７．０ｇ及び炭酸水素ナトリウム１２．０ｇを入れ、これらが完全に溶解するまで撹拌を続ける。
（ｃ）３リットルビーカーにグリセリン９００ｇを量りとり、（ａ）及び（ｂ）で得られた水溶液を入れて撹拌する。更に、エマルゲン９３５（商品名）１ｇ／１リットル溶液１５．０ｍｌをホールピペットを用い加える。更に、食用赤色２号〔アイゼン（株）〕０．３ｇを少量ずつ加え十分に撹拌し、これを完全に溶解させる。最後に、ガラスフィルター（品番２５Ｇ２）を用いて液を吸引濾過し、得られた濾液を疑似血液として用いる。
【００４５】
〔べたつき防止性〕
ナプキンの上に直径１０ｍｍの注入口のついたアクリル板を載せる。１５ｍｌのビーカーに入れられた生理食塩水１ｇをアクリル板の注入口から注入しナプキンに吸収させて１０分間放置する。その後、吸収部位を中心に縦７０ｍｍ×横７０ｍｍの試料片を切り出し、被験者の上腕部に貼り付ける。この際、試料片の表面シート側を肌に当てる。また、バックシート面の縦４０ｍｍ以上、横３０ｍｍ以上が残るように試料片の四辺をテープで固定し、更に試料片がズレがないように医療用の包帯で固定する。被験者を５時間自由に行動させ、その後、試料片のべたつき感を被験者に以下の５段階で評価させる。
１：べたつかない
２：殆どべたつかない
３：どちらともいえない
４：ややべたつく
５：べたつき有り
被験者１０人を対象に、全員が１〜３のスコアをつけたナプキンを○、３人以上が４又は５をつけたナプキンを×、それ以外を△とした。
【００４６】
【表１】
0004530584.tif 000002
【００４７】
表１に示す結果から明らかなように、実施例の生理用ナプキン（本発明品）によれば吸収された液の表面シートへの液戻りが少なく、また表面シートが肌にべたつきにくいことが判る。
【００４８】
【発明の効果】
本発明の吸収性物品によれば、装着中の蒸れやかぶれが防止され、快適な装着感が得られる。
【図面の簡単な説明】
【図１】本発明の吸収性物品の一例としての生理用ナプキンを一部破断して示す斜視図である。
【図２】本発明に好適に用いられる吸収体の一例の構造を模式的に示す断面図である。
【図３】液戻り量の測定に用いられる装置を示す模式図である。
【図４】液戻り量の測定に用いられる可動式女性腰部モデルを示す図である。
【符号の説明】
１  生理用ナプキン（吸収性物品）
２  表面シート
３  裏面シート
４  吸収体
５  不織布シート
６  高吸収性ポリマー
７  繊維ウエブ
【図１】
0004530584.tif 000003
【図２】
0004530584.tif 000004
【図３】
0004530584.tif 000005
【図４】
0004530584.tif 000006